(57)【特許請求の範囲】
【請求項１】
−  内部圧力が大気圧より低い、密閉されている外被材（３）と、
−  前記外被材（３）の内部に配置されている、有機エアロゲルから成るコア材（５）とを
備えている真空断熱ボード（１）であって、
前記有機エアロゲルは、少なくとも部分的に、ポリヒドロキシベンゼンＲおよびホルムアルデヒドＦから成る樹脂系の部材であり、
前記有機エアロゲルは、少なくとも１種類の水溶性の陽イオン高分子電解質Ｐを含んでいるモノリシック有機ポリマーゲルであるか、または、
少なくとも１種類の水溶性の陽イオン高分子電解質Ｐの熱分解生成物を含んでいる、多孔質炭素モノリスの形態の、モノリシック有機ポリマーゲルの熱分解生成物であり、
前記有機エアロゲルは、大気圧において１０〜４０ｍＷ・ｍ−１・Ｋ−１の範囲の熱伝導率を有していることを特徴とする真空断熱ボード（１）。
【請求項２】
前記少なくとも１種類の水溶性の陽イオン高分子電解質Ｐは、第４級アンモニウム塩、ポリ（ビニルピリジニウムクロリド）、ポリエチレンイミン、ポリビニルピリジン、ポリ（塩酸アリルアミン）、ポリ（トリメチルアンモニオエチルメタクリレートクロリド）、アクリルアミドジメチルアンモニウムクロリド共重合体、およびそれらの混合物から成るグループから選択される有機ポリマーであることを特徴とする、請求項１に記載の真空断熱ボード（１）。
【請求項３】
前記少なくとも１種類の水溶性の陽イオン高分子電解質Ｐは、ポリ（ジアリルジメチルアンモニウムハライド）から選択される、第４級アンモニウムから誘導されるユニットを含んでいる塩であることを特徴とする、請求項２に記載の真空断熱ボード（１）。
【請求項４】
前記有機エアロゲルは、前記少なくとも１種類の水溶性の陽イオン高分子電解質Ｐが溶解しており、かつ触媒が存在している水性溶媒Ｗ中での、前記ポリヒドロキシベンゼンＲと前記ホルムアルデヒトＦとの重合反応の生成物を含んでいることを特徴とする、請求項１〜３のいずれか１つに記載の真空断熱ボード（１）。
【請求項５】
前記重合反応の生成物は、前記少なくとも１種類の水溶性の陽イオン高分子電解質Ｐを、０．２〜２％の範囲の質量分率で含んでいることを特徴とする、請求項４に記載の真空断熱ボード（１）。
【請求項６】
前記重合反応の生成物は、前記少なくとも１種類の水溶性の陽イオン高分子電解質Ｐを、２〜１０％の範囲の、前記ポリヒドロキシベンゼンＲおよび前記ホルムアルデヒドＦに対する重量比Ｐ／（Ｒ＋Ｆ）で含んでいることを特徴とする、請求項４または５に記載の真空断熱ボード（１）。
【請求項７】
前記重合反応の生成物は、前記少なくとも１種類の水溶性の陽イオン高分子電解質Ｐを、０．３〜２％の範囲の、前記ポリヒドロキシベンゼンＲ、前記ホルムアルデヒドＦおよび前記水性溶媒Ｗに対する重量比Ｐ／（Ｒ＋Ｆ＋Ｗ）で含んでいることを特徴とする、請求項４〜６のいずれか１つに記載の真空断熱ボード（１）。
【請求項８】
前記有機エアロゲルは、
−  ４００〜１２００ｍ２／ｇの範囲の比表面積、および／または
−  ０．１〜３ｃｍ３／ｇの範囲の細孔容積、および／または
−  ３〜３０ｎｍの範囲の平均細孔径、および／または
−  ０．０１〜０．４の範囲の密度を有していることを特徴とする、請求項１〜７のいずれか１つに記載の真空断熱ボード（１）。
【請求項９】
前記外被材（３）の内部圧力は、０．１〜５００ｈＰａの範囲にあることを特徴とする、請求項１〜８のいずれか１つに記載の真空断熱ボード（１）。
【請求項１０】
前記外被材（３）は、２０〜５００μｍの範囲の厚さのフィルムからなることを特徴とする、請求項１〜９のいずれか１つに記載の真空断熱ボード（１）。
【請求項１１】
前記外被材（３）は、アルミニウムから成る少なくとも１つの層を備えていることを特徴とする、請求項１〜１０のいずれか１つに記載の真空断熱ボード（１）。
【請求項１２】
前記外被材（３）は、ポリマーから成る少なくとも１つの層を備えていることを特徴とする、請求項１〜１１のいずれか１つに記載の真空断熱ボード（１）。
【請求項１３】
ポリマーから成る前記少なくとも１つの層の各々は、高密度ポリエチレン、低密度ポリエチレン、シリコーン、ポリウレタン、エチレンビニルアルコール共重合体、ポリエチレンテレフタレート、ポリアミドのうちのいずれか１つのポリマーから成ることを特徴とする、請求項１２に記載の真空断熱ボード（１）。
【請求項１４】
前記外被材（３）は、その内側面に、ポリマー物質から成る少なくとも１つの層を有する多層のフィルムからなることを特徴とする、請求項１〜１３のいずれか１つに記載の真空断熱ボード（１）。
【請求項１５】
前記外被材（３）を形成している多層のフィルムは、
−  ポリエチレン／ポリアクリル酸系ポリマー／アルミニウム／ポリエチレンテレフタレート、または
−  ポリエチレン／アルミニウム／ポリエチレンテレフタレート、または
−  ポリエチレン／アルミニウム／ポリエチレン／アルミニウム／ポリエチレンで
構成される多層を有していることを特徴とする、請求項１４に記載の真空断熱ボード（１）。
【請求項１６】
真空断熱ボード（１）の製造プロセスであって、
−  コア材（５）として有機エアロゲルを調製するステップであり、
・  少なくとも１種類の水溶性の陽イオン高分子電解質Ｐが溶解しており、かつ触媒が存在している水性溶媒Ｗ中で、ポリヒドロキシベンゼンＲとホルムアルデヒドＦとを重合させるサブステップａ）と、
・  前記サブステップａ）において得られた溶液をゲル化させるサブステップｂ）と、
・  モノリシック有機ポリマーゲルを得るために、前記サブステップｂ）において得られたゲルを乾燥させるサブステップｃ）とを有するステップと、
−  前記有機エアロゲルを、外被材（３）内に配置するステップと、
−  前記外被材（３）の内部圧力を低下させて、前記外被材（３）を密閉するステップとを含むことを特徴とする製造プロセス。
【請求項１７】
有機エアロゲルを調製する前記ステップは、多孔質炭素を得るために、前記サブステップｃ）において得られた、乾燥したゲルを熱分解させるサブステップを、さらに有していることを特徴とする、請求項１６に記載の製造プロセス。
【請求項１８】
前記サブステップａ）は、前記少なくとも１種類の水溶性の陽イオン高分子電解質Ｐを、
−  ０．２〜２％の範囲の、全組成中の質量分率で、および／または
−  ２〜１０％の範囲の、前記ポリヒドロキシベンゼンＲおよび前記ホルムアルデヒドＦに対する重量比Ｐ／（Ｒ＋Ｆ）で、および／または
−  ０．３〜２％の範囲の、前記ポリヒドロキシベンゼンＲ、前記ホルムアルデヒドＦおよび前記水性溶媒Ｗに対する重量比Ｐ／（Ｒ＋Ｆ＋Ｗ）で
用いて行われることを特徴とする、請求項１６または１７に記載の製造プロセス。
【請求項１９】
−  前記サブステップａ）は、室温において、前記ポリヒドロキシベンゼンＲおよび前記少なくとも１種類の水溶性の陽イオン高分子電解質Ｐを、前記水性溶媒Ｗ中に溶解させ、次いで、得られた溶液に、前記ホルムアルデヒドＦ、および酸性触媒または塩基性触媒である前記触媒を加えることによって遂行され、
−  前記サブステップｂ）は、炉中で、前記サブステップａ）において得られた溶液を焼成することによって遂行されることを
特徴とする、請求項１６〜１８のいずれか１つに記載の製造プロセス。
【請求項２０】
前記サブステップｃ）は、
−  ４００〜１２００ｍ２／ｇの範囲の比表面積、および／または
−  ０．１〜３ｃｍ３／ｇの範囲の細孔容積、および／または
−  ３〜３０ｎｍの範囲の平均細孔径、および／または
−  ０．０１〜０．４の範囲の密度を
有する前記モノリシック有機ポリマーゲルを得るために、例えば炉中、空気雰囲気での乾燥によって遂行されることを特徴とする、請求項１６〜１９のいずれか１つに記載の製造プロセス。
【請求項２１】
外被材（３）を密閉する前記ステップは、ヒートシール法によって遂行されることを特徴とする、請求項１６〜２０のいずれか１つに記載の製造プロセス。
【発明の詳細な説明】
【技術分野】
【０００１】
本発明は、断熱材の分野、より詳細には有機エアロゲルから成るコア材を有する、低熱伝導性の真空断熱ボードに関する。
【背景技術】
【０００２】
断熱材の分野において、例えば建築の分野において、家を断熱するために真空断熱ボードを用いることは公知である。一般に、この真空断熱ボードは、内部を真空引きし、その内部にコア材を挿入して、密閉された外被材を備えている。
【０００３】
真空断熱ボードに用いられるコア材は、例えばグラスウールなどの低熱伝導性断熱材、あるいはシリカゲルなどの細孔性断熱材である。さらに、真空断熱ボード内を真空引きして、コア材の細孔中に存在する空気を希薄にすることによって、真空断熱ボードの熱伝導性を大幅に低下させることができる。
【０００４】
しかし、このような断熱材を用いる限り、１〜２０ｍＷ・ｍ−１・Ｋ−１の範囲の熱伝導率値を得るためには、外被材の内部圧力を極めて低くする必要がある。外被材の内部をこのような低圧レベルにすると、外被材の表面に強い応力が加わり、その結果、外被材の内部圧力は、微小な漏れによって再び上昇し、真空断熱ボードの熱伝導性は高くなることがある。したがって、この方法は、長期にわたって有効な解決策にはならない。
【０００５】
特許文献１に開示されているように、この技術的問題に対する公知の一解決策として、コア材として、モノリシックなエアロゲル型のナノ多孔性の断熱材を用いることがある。この特許文献１に開示されている断熱ボードは、およそ０.４〜１０ｈＰａ（０.４〜１０ｍｂａｒ）の範囲の外被材内圧力に対して、５〜１０ｍＷ・ｍ−１・Ｋ−１の範囲の熱伝導率値を有している。
【先行技術文献】
【特許文献】
【０００６】
【特許文献１】国際公開第ＷＯ０７／００１３５４号公報
【発明の概要】
【発明が解決しようとする課題】
【０００７】
しかしながら、従来技術において用いられている、上述のようなエアロゲルは、長時間を要し、かつ費用のかかる、超臨界二酸化炭素を用いた乾燥工程を必要とするため、生産コストが高く、かつ製造が困難なものである。
【０００８】
したがって、本発明は、従来技術の欠点を少なくとも部分的に克服し、原価が安く、熱伝導率が１〜２０ｍＷ・ｍ−１・Ｋ−１の範囲にある、エアロゲルから成るコア材を備える真空断熱ボードを提供することを１つの目的としている。
【課題を解決するための手段】
【０００９】
この目的を達成するために、本発明は、次のものを備えている真空断熱ボードを提供するものである。
−  内部圧力が大気圧より低い、密閉されている外被材と、
−  外被材の内部に配置されている、有機エアロゲルから成るコア材。
有機エアロゲルは、少なくとも部分的に、ポリヒドロキシベンゼンＲおよびホルムアルデヒドＦから誘導される樹脂をベースにしており、
有機エアロゲルは、少なくとも１種類の水溶性の陽イオン高分子電解質Ｐを含んでいるモノリシック有機ポリマーゲルであるか、または、
少なくとも１種類の水溶性の陽イオン高分子電解質Ｐの熱分解生成物を含んでいる、多孔質炭素モノリスの形態の、モノリシック有機ポリマーゲルの熱分解生成物であり、
有機エアロゲルは、大気圧において１０〜４０ｍＷ・ｍ−１・Ｋ−１の範囲の熱伝導率を有している。
【００１０】
本発明の一態様によれば、少なくとも１種類の水溶性の陽イオン高分子電解質Ｐは、第４級アンモニウム塩、ポリ（ビニルピリジニウムクロリド）、ポリエチレンイミン、ポリビニルピリジン、ポリ（塩酸アリルアミン）、ポリ（トリメチルアンモニオエチルメタクリレートクロリド）、アクリルアミドジメチルアンモニウムクロリド共重合体、およびそれらの混合物から成るグループから選択された有機ポリマーである。
【００１１】
本発明の別の一態様によれば、少なくとも１種類の水溶性の陽イオン高分子電解質Ｐは、ポリ（ジアリルジメチルアンモニウムハライド）から選択された、第４級アンモニウムから誘導されるユニットを含んでいる塩であり、好ましくはポリ（ジアリルジメチルアンモニウムクロリド）またはポリ（ジアリルジメチルアンモニウムブロミド）である。
【００１２】
本発明の別の一態様によれば、有機エアロゲルは、少なくとも１種類の水溶性の陽イオン高分子電解質Ｐが溶解しており、かつ触媒が存在している水性溶媒Ｗ中での、ポリヒドロキシベンゼンＲとホルムアルデヒトＦとの重合反応の生成物を含んでいる。
【００１３】
本発明の別の一態様によれば、重合反応の生成物は、少なくとも１種類の水溶性の陽イオン高分子電解質Ｐを、０.２〜２％の範囲の質量分率で含んでいる。
【００１４】
本発明の別の一態様によれば、重合反応の生成物は、少なくとも１種類の水溶性の陽イオン高分子電解質Ｐを、２〜１０％の範囲である、ポリヒドロキシベンゼンＲおよびホルムアルデヒドＦに対する重量比Ｐ／（Ｒ＋Ｆ）で含んでいる。
【００１５】
本発明の別の一態様によれば、重合反応の生成物は、少なくとも１種類の水溶性の陽イオン高分子電解質Ｐを、０．３〜２％の範囲である、ポリヒドロキシベンゼンＲ、ホルムアルデヒドＦおよび水性溶媒Ｗに対する重量比Ｐ／（Ｒ＋Ｆ＋Ｗ）で含んでいる。
【００１６】
本発明の別の一態様によれば、有機エアロゲルは、次の特性を有している。
−  ４００〜１２００ｍ２／ｇの範囲の比表面積、および／または
−  ０.１〜３ｃｍ３／ｇの範囲の細孔容積、および／または
−  ３〜３０ｎｍの範囲の平均細孔径、および／または
−  ０.０１〜０.４の範囲の密度。
【００１７】
本発明の別の一態様によれば、外被材の内部圧力は、０.１〜５００ｈＰａの範囲にある。
【００１８】
本発明の別の一態様によれば、外被材は、２０〜５００μｍの範囲の厚さのフィルムからなっている。
【００１９】
本発明の別の一態様によれば、外被材は、アルミニウムから成る少なくとも１つの層を備えている。
【００２０】
本発明の別の一態様によれば、外被材は、ポリマーから成る少なくとも１つの層を備えている。
【００２１】
本発明の別の一態様によれば、ポリマーから成る少なくとも１つの層の各々は、高密度ポリエチレン、低密度ポリエチレン、シリコーン、ポリウレタン、エチレンビニルアルコール共重合体、ポリエチレンテレフタレート、ポリアミドのうちのいずれか１つのポリマーからなっている。
【００２２】
本発明の別の一態様によれば、外被材は、その内側面に、ポリマー物質から成る少なくとも１つの層を有する多層のフィルムからなっている。
【００２３】
本発明の別の一態様によれば、外被材を形成している多層のフィルムは、次のものからなる多層である。
−  ポリエチレン／ポリアクリル酸系ポリマー／アルミニウム／ポリエチレンテレフタレート、または
−  ポリエチレン／アルミニウム／ポリエチレンテレフタレート、または
−  ポリエチレン／アルミニウム／ポリエチレン／アルミニウム／ポリエチレン。
【００２４】
本発明は、さらに、次のステップを含む、真空断熱ボードの製造方法を提供するものである。
−  コア材として有機エアロゲルを調製するステップであって、
・  少なくとも１種類の水溶性の陽イオン高分子電解質Ｐが溶解しており、かつ触媒が存在している水性溶媒Ｗ中で、ポリヒドロキシベンゼンＲとホルムアルデヒドＦとを重合させるサブステップａ）と、
・  サブステップａ）において得られた溶液をゲル化させるサブステップｂ）と、
・  モノリシック有機ポリマーゲルを得るために、サブステップｂ）において得られたゲルを乾燥させるサブステップｃ）とを有するステップと、
−  有機エアロゲルを、外被材内に配置するステップと、
−  外被材の内部圧力を低下させて、外被材を密閉するステップ。
【００２５】
本発明による製造プロセスの一態様によれば、有機エアロゲルを調製するステップは、多孔質炭素を得るために、サブステップｃ）において得られた、乾燥したゲルを熱分解させるサブステップを、さらに有している。
【００２６】
本発明による製造プロセスの別の一態様によれば、サブステップａ）は、少なくとも１種類の水溶性の陽イオン高分子電解質Ｐを、次の割合で用いて行われる。
−  ０.２〜２％の範囲の、全組成中の質量分率、および／または
−  ２〜１０％の範囲の、ポリヒドロキシベンゼンＲおよびホルムアルデヒドＦに対する重量比Ｐ／（Ｒ＋Ｆ）、および／または
−  ０．３〜２％の範囲の、ポリヒドロキシベンゼンＲ、ホルムアルデヒドＦおよび水性溶媒Ｗに対する重量比Ｐ／（Ｒ＋Ｆ＋Ｗ）。
【００２７】
本発明による製造プロセスの別の一態様によれば、
−  サブステップａ）は、室温において、ポリヒドロキシベンゼンＲおよび少なくとも１種類の水溶性の陽イオン高分子電解質Ｐを、好ましくは水である水性溶媒Ｗ中に溶解させ、次いで、得られた溶液に、ホルムアルデヒドＦ、および酸性触媒または塩基性触媒を加えることによって遂行され、
−  サブステップｂ）は、炉中で、サブステップａ）において得られた溶液を焼成することによって遂行される。
【００２８】
本発明による製造プロセスの別の一態様によれば、サブステップｃ）は、次の特性を有するモノリシック有機ポリマーゲルを得るために、例えば炉中における空気雰囲気での乾燥によって遂行される。
−  ４００〜１２００ｍ２／ｇの範囲の比表面積、および／または
−  ０.１〜３ｃｍ３／ｇの範囲の細孔容積、および／または
−  ３〜３０ｎｍの範囲の平均細孔径、および／または
−  ０.０１〜０.４の範囲の密度。
【００２９】
本発明による製造プロセスの一態様によれば、外被材の密閉は、ヒートシール法によって遂行される。
【図面の簡単な説明】
【００３０】
【図１】本発明による真空断熱ボードの概要的な斜視図である。
【図２】図１の真空断熱ボードの概要的な断面図である。
【図３】圧力の関数として、空気および本発明による有機エアロゲルの熱伝導率の変化を示グラフである。
【図４】圧力の関数として、相異なる平均細孔径を有する２つの多孔質材料における熱伝導率の変化を示すグラフである。
【発明を実施するための形態】
【００３１】
添付図面を参照しながら、例示的で非限定的な例として示す以下の説明を読むことによって、本発明の他の特徴および利点が、より明確になると思う。
【００３２】
全図面を通じて、同様の部分には、同一の符号を付してある。
【００３３】
真空断熱ボード１の概要的な斜視図である図１、および図１の真空断熱ボード１の概要的な断面図である図２に示されているように、真空断熱ボード１は、大気圧より低い内部圧力を有し、かつ密閉されている外被材３を備えている。有機エアロゲル材料から成る断熱性のコア材５が、外被材３内に配置されている。
【００３４】
この有機エアロゲルは、具体的には、モノリシック有機ポリマーゲル、または高断熱性の（すなわち、４０ｍＷ・ｍ−１・Ｋ−１以下の熱伝導率を有する）多孔質炭素モノリスの形態の有機ポリマーゲルの熱分解生成物である場合がある。
【００３５】
真空断熱ボード１は、一般に、使用形態（例えば海洋分野や建築分野における断熱への応用）に応じて変更することができる寸法および厚さを有するパネルの形態を呈している。この寸法は、例えば２〜３０ｍｍの範囲の厚さに対して、３００×３００ｍｍである場合がある。
【００３６】
驚くべきことに、水相において、ポリヒドロキシベンゼン型およびホルムアルデヒド型の樹脂の前駆体に、水溶性の陽イオン高分子電解質を構成する特定の一群の添加物を加えることによって、溶媒交換および超臨界流体を用いる乾燥を不要にし、しかも高い比表面積、非常に低い密度、および大きな細孔容積を同時に呈するモノリシック有機ポリマーゲル、またはその熱分解生成物を得ることができるという、本出願人によって見出された事実に基づいて、上述の有機エアロゲルが得られた。
【００３７】
したがって、この有機エアロゲルは、少なくとも部分的に、ポリヒドロキシベンゼンＲとホルムアルデヒドＦとから誘導される樹脂をベースとしており、少なくとも１種類の水溶性の陽イオン高分子電解質Ｐを含んでいる。
【００３８】
陽イオン高分子電解質を組み込んでなるこの有機エアロゲルは、超臨界二酸化炭素を用いる乾燥法に比して、はるかに実行しやすく、かつはるかに少ないゲル製造コストで足りる炉乾燥法を用いて生成できることが、大きな利点であることに留意されたい。これは、本出願人が、この添加物を加えることによって、炉乾燥後に、得られたゲルに高空隙率を維持し、また高い比表面積および大きな細孔容積とともに、非常に低い密度とすることができることを見出したためである。
【００３９】
用語「ゲル」は、よく知られているように、自然に、または触媒の作用下において、コロイド溶液の凝集および凝固によって形成される、コロイド物質と液体との混合物を意味していると理解されたい。
【００４０】
用語「水溶性の高分子」は、水と混合されたときに分散系を構成することができる水分散性高分子とは異なり、添加物（特に界面活性剤）を加えることなしに、水中で溶解することができる高分子を意味していると理解されたい。
【００４１】
有機エアロゲルは、さらに、少なくとも１種類の陽イオン高分子電解質が溶解しており、かつ酸性触媒または塩基性触媒が存在している水性溶媒Ｗ中での、ポリヒドロキシベンゼンＲとホルムアルデヒトＦとの重合反応の生成物を含んでいる場合がある。
【００４２】
重合反応の生成物は、少なくとも１種類の陽イオン高分子電解質Ｐを、次の割合で含んでいることが好ましい。
−  質量分率が非常に小さく、０.２〜２％の範囲、好ましくは０.３〜１％の範囲にある、および／または
−  ポリヒドロキシベンゼンＲおよびホルムアルデヒドＦに対する重量比Ｐ／（Ｒ＋Ｆ）が、２〜１０％の範囲、好ましくは３〜７％の範囲にある、および／または
−  ポリヒドロキシベンゼンＲ、ホルムアルデヒドＦおよび水性溶媒Ｗに対する重量比Ｐ／（Ｒ＋Ｆ＋Ｗ）が、０.３〜２％の範囲、好ましくは０.４〜１.５％の範囲にある。
【００４３】
このような少なくとも１種類の陽イオン高分子電解質は、完全に水溶性であり、イオン強度の低い、いかなる陽イオン高分子電解質でもあり得る。
【００４４】
このような少なくとも１種類の陽イオン高分子電解質は、第４級アンモニウム塩、ポリ（ビニルピリジニウムクロリド）、ポリエチレンイミン、ポリビニルピリジン、ポリ（塩酸アリルアミン）、ポリ（トリメチルアンモニオエチルメタクリレートクロリド）、アクリルアミドジメチルアンモニウムクロリド共重合体、およびそれらの混合物から成るグループから選択される有機ポリマーであることが好ましい。
【００４５】
このような少なくとも１種類の水溶性の陽イオン高分子電解質は、ポリ（ジアリルジメチルアンモニウムハライド）から選択される、第４級アンモニウムから誘導されるユニットを含む塩であることがさらに好ましく、ポリ（ジアリルジメチルアンモニウムクロリド）またはポリ（ジアリルジメチルアンモニウムブロミド）であることが好ましい。
【００４６】
本発明において用いることができる、上述の樹脂の前駆体のポリマーとして、特に、ポリヒドロキシベンゼン型の少なくとも１種類のモノマーと、少なくとも１種類のホルムアルデヒドモノマーとの重縮合によって得られるポリマーを挙げることができる。この重合反応には、３種類以上の相異なるモノマーが含まれる場合があり、追加のモノマーは、ポリヒドロキシベンゼン型である場合も、そうでない場合もある。ポリヒドロキシベンゼンには、ジヒドロキシベンゼンまたはトリヒドロキシベンゼンを好適に用いることができ、レゾルシノール（１，３−ジヒドロキシベンゼン）、またはレゾルシノールと、カテコール（１，２−ジヒドロキシベンゼン）、ヒドロキノン（１，４−ジヒドロキシベンゼン）、フロログルシノール（１，３，５−トリヒドロキシベンゼン）から選択される別の１つの化合物との混合物であることが好ましい。
【００４７】
ポリヒドロキシベンゼンＲとホルムアルデヒドＦとは、例えばそれらのモル比Ｒ／Ｆが、０.２〜１の範囲で用いられる場合がある。
【００４８】
このような有機エアロゲルは、４００〜１２００ｍ２／ｇの範囲の比表面積、および／または０.１〜３ｃｍ３／ｇの範囲の細孔容積、および／または３〜３０ｎｍの範囲の平均細孔径、および／または０.０１〜０.４の範囲の密度を呈することができるという利点である。
【００４９】
このような有機エアロゲルは、大気圧において１０〜４０ｍＷ・ｍ−１・Ｋ−１の範囲、例えば１２〜３５ｍＷ・ｍ−１・Ｋ−１の範囲の熱伝導率を呈することができることが利点である。
【００５０】
一方、外被材３は、２０〜５００μｍの範囲の厚さ、好ましくはほぼ１００μｍの厚さの単層または多層のフィルムで形成されている。厚さをこのように薄くすることによって、外被材３を加えることによる、真空断熱ボード１の熱伝導率の上昇を抑えることができる。
【００５１】
外被材３のフィルムは、外被材３に低透水性を付与するためのアルミニウム、または例えば高密度ポリエチレン、低密度ポリエチレン、シリコーン、ポリウレタン、エチレンビニルアルコール共重合体、ポリエチレンテレフタレート、ポリアミドから選択されるポリマーから成る少なくとも１つの層を有していることが好ましい。水は良好な熱伝導体である。したがって、水分が外被材３内に浸入すると、その水分によって、外被材３の熱伝導性が上昇し、外被材３の断熱性能が低下する。アルミニウムまたはポリマーから成る、この少なくとも１つの層は、さらに、外被材３に低透気性を付与する。したがって、真空断熱ボード１の断熱性能は、長期間にわたって、より良好に保たれる。低透気性のために、外被材３の内部が低圧に維持され、したがって、コア材５の低熱伝導性が維持され、それによって、真空断熱ボード１の断熱性能が、長期間にわたって、より良好に保たれることとなる。
【００５２】
アルミニウムが、２３７Ｗ・ｍ−１・Ｋ−１という高い熱伝導率を有しているから、外被材３の熱伝導性が増すことを防ぐために、アルミニウムまたはポリマーから成るこの層は、可能な限り薄くあるべきである。
【００５３】
外被材３は、さらに、その内面に、ポリマー材料から成る少なくとも１つの層を有する、多層のフィルムで形成されている場合がある。ポリマー材料から成る少なくとも１つのこの層の存在によって、外被材３を、ヒートシール法で密閉することができる。
【００５４】
外被材３は、具体的には、２つに折り畳まれた単層または多層のフィルムから成っており、密閉された外被材３が形成されるように、３つの側部を、内部に配置されているコア材５を囲んで、例えばヒートシール法によって閉じられている場合がある。
【００５５】
外被材３を形成している多層のフィルムは、例えば、次の層を含んでいる場合がある。
−  ポリエチレン／ポリアクリル酸系ポリマー／アルミニウム／ポリエチレンテレフタレート、または
−  ポリエチレン／アルミニウム／ポリエチレンテレフタレート、または
−  ポリエチレン／アルミニウム／ポリエチレン／アルミニウム／ポリエチレン。
【００５６】
図３は、圧力の関数として、空気、および上述の有機エアロゲルの熱伝導率の変化を示すグラフである。空気の場合にも、有機エアロゲルの場合にも、圧力が低下するほど、熱伝導率も低下することがわかる。しかしながら、図３から見てとれるように、有機エアロゲルの熱伝導率は、圧力の低下につれて、空気だけの熱伝導率に比して、より急激に低下することに注意されたい。
【００５７】
したがって、真空断熱ボード１において、有機エアロゲルから成るコア材５が、０.１〜１０ｈＰａ（０.１〜１０ｍｂａｒ）の範囲の内部圧力を有する、密閉された外被材３内に配置されていることが好ましい。この圧力範囲においては、真空断熱ボード１の熱伝導率は、１〜２０ｍＷ・ｍ−１・Ｋ−１の範囲になる。
【００５８】
一方、図４は、相異なる平均細孔径を有する２つの多孔質材料における熱伝導率の変化を、圧力の関数として示しているグラフである。指数関数的形状の曲線Ａは、１００ｎｍ未満の平均細孔径を有する材料、すなわち上述の有機エアロゲルに対応する、圧力の関数としての熱伝導率の変化である。Ｓ字形状の曲線Ｂは、１０μｍの平均細孔径を有する材料、例えば従来技術において一般的に用いられている細孔性シリカゲルに対応する、圧力の関数としての熱伝導率の変化である。
【００５９】
したがって、０.１〜５００ｈＰａ（０.１〜５００ｍｂａｒ）の圧力範囲において、有機エアロゲルの熱伝導率は、細孔性シリカゲルの熱伝導率より低いことがわかる。有機エアロゲルの熱伝導率が、細孔性シリカゲルの熱伝導率と同等になるためには、圧力を、さらに低下させる必要がある。
【００６０】
したがって、有機エアロゲルから成るコア材５を備えている真空断熱ボード１は、細孔性シリカゲルから成るコア材５を備えている真空断熱ボードに比して、優れた耐久性を有しており、長期にわたって、その断熱性能を維持することができる。それは、外被材３内の圧力は、時間の経過とともに、外被材３を構成している材料の、たとえ最小限であっても存在する透気性〔３×１０−４（ｋｇ／ｍ２）／ｄの程度の〕および微小漏洩によって、わずかずつでも上昇するからである。コア材５が細孔性シリカゲルから成る場合には、圧力が、たとえ最小限であっても上昇すると、真空断熱ボード１の熱伝導率は、相対的により急激に増加する。コア材５が有機エアロゲルから成る場合には、熱伝導率の有意な増加のために、外被材３内の圧力の、相対的により大きな上昇が必要になる。
【００６１】
本発明は、さらに、以下のステップを含んでいる、真空断熱ボード１の製造プロセスにも関する。
Ａ）  コア材５として有機エアロゲルを調製する調製ステップ
【００６２】
この調製ステップは、次のサブステップを含んでいる。
−  ポリヒドロキシベンゼンＲとホルムアルデヒドＦとから誘導される樹脂をベースとする溶液を得るために、少なくとも１種類の陽イオン高分子電解質Ｐが溶解しており、かつ触媒が存在している水性溶媒Ｗ中で、ポリヒドロキシベンゼンＲとホルムアルデヒドＦとを重合させるサブステップａ）と、
−  樹脂のゲルを得るために、サブステップａ）において得られた溶液をゲル化させるサブステップｂ）と、
−  モノリシック有機ポリマーゲルを得るために、サブステップｂ）において得られたゲルを乾燥させるサブステップｃ）。
【００６３】
したがって、モノリシック有機ポリマーゲルの形態のエアロゲルが得られる。
【００６４】
有機エアロゲルの調製ステップは、さらに、多孔質炭素モノリスを得るために、サブステップｃ）において得られた、乾燥したゲルを熱分解させるサブステップｄ）を含んでいる場合がある。
【００６５】
サブステップａ）の遂行に用いられる少なくとも１種類の陽イオン高分子電解質Ｐは、上述のように、０.２〜２％の範囲の、全組成中の質量分率、および／または２〜１０％の範囲の重量比Ｐ／（Ｒ＋Ｆ）、および／または０.３〜２％の範囲の重量比Ｐ／（Ｒ＋Ｆ＋Ｗ）であることが好ましい。
【００６６】
さらに、ステップａ）およびｂ）は、より詳細には、次のようであることが好ましい。
―  ステップａ）は、室温において、ポリヒドロキシベンゼンＲおよび少なくとも１種類の陽イオン高分子電解質Ｐを水性溶媒Ｗ（好ましくは水である）中に溶解させ、次いで、得られた溶液に、ホルムアルデヒドＦおよび酸性触媒または塩基性触媒を加えることによって遂行され、その後、
−  サブステップｂ）は、炉中で、得られた溶液を焼成することによって遂行される。
【００６７】
サブステップａ）において用いることができる触媒として、例えば塩酸、硫酸、硝酸、酢酸、リン酸、トリフルオロ酢酸、トリフルオロメタンスルホン酸、過塩素酸、シュウ酸、トルエンスルホン酸、ジクロロ酢酸、またはギ酸の水溶液などの酸性触媒、または炭酸ナトリウム、炭酸水素ナトリウム、炭酸カリウム、炭酸アンモニウム、炭酸リチウム、アンモニア水、水酸化カリウム、または水酸化ナトリウムなどの塩基性触媒を挙げることができる。
【００６８】
サブステップａ）において、水に対するポリヒドロキシベンゼンの重量比Ｒ／Ｗとして、例えば０.００１〜０.３の範囲を用いることができる。
【００６９】
（合成条件、特にｐＨに応じて）４００〜１２００ｍ２／ｇの範囲の比表面積、および／または０.１〜３ｃｍ３／ｇの範囲の細孔容積、および／または３〜３０ｎｍの範囲の平均細孔径、および／または０.０１〜０.４の範囲の密度を呈するモノリシック有機ポリマーゲルを得るために、溶媒交換や超臨界流体による乾燥を用いずに、例えば乾燥器内、空気雰囲気での乾燥によって、サブステップｃ）を遂行することが好ましい。
【００７０】
したがって、本発明によるこの水相調製プロセスは、合成条件に応じて変更可能である、制御された多孔質構造を得ることを可能にすることに注意されたい。例えば、ナノ孔（すなわち、５０ｎｍ未満の細孔径を有する）のみから成る低密度の構造を得ることも、ナノ孔とマクロ孔（すなわち、５０ｎｍを超過する細孔径を有する）とが共存する構造を得ることも可能である。
【００７１】
非限定的に示す、本発明のいくつかの実施例に関する次の説明を読むことによって、本発明の上記以外の特徴、利点、および詳細が明確になると思う。
本発明による有機エアロゲルの調製例
【００７２】
以下の例においては、２種類の「対照」用のモノリシック有機ゲルＧ０およびＧ０’、本発明による５種類のモノリシック有機ゲルＧ１〜Ｇ５、およびそれらに対応する多孔質炭素モノリスとして、２種類の「対照」用の多孔質炭素モノリスＣ０およびＣ０’、本発明による５種類の多孔質炭素モノリスＣ１〜Ｃ５の調製について説明する。これらのモノリシック有機ゲルを得るための化学反応に用いた試薬は、次のとおりである。
−  レゾルシノール（Ｒ）、純度９８％（アクロスオーガニクス製）、
−  ホルムアルデヒド（Ｆ）、純度３７％（アクロスオーガニクス製）、
−  触媒（Ｃ）としての塩酸（モノリシック有機ゲルＧ１〜Ｇ４の調製の場合）および炭酸ナトリウム（モノリシック有機ゲルＧ５の調製の場合）、および
−  陽イオン高分子電解質（Ｐ）としてのポリ（ジアリルジメチルアンモニウムクロリド）、純度３５％（水（Ｗ）溶液の形態の）（モノリシック有機ゲルＧ１〜Ｇ５の調製の場合）。
【００７３】
これらのモノリシック有機ゲルＧ０、Ｇ０’、およびＧ１〜Ｇ５は、次のようにして調製された。
【００７４】
第１段階において、レゾルシノールＲが、またモノリシック有機ゲルＧ０、Ｇ０’の調製の場合を除いて、陽イオン高分子電解質Ｐも、容器内の水に溶解させられた。次に、完全な溶解の後に、ホルムアルデヒドＦが加えられた。得られたポリマー溶液は、触媒Ｃで適切なｐＨに調整された。より正確には、これらの処理は全て、室温（およそ２２℃）において行われた。第２段階において、得られた溶液が、テフロン（登録商標）製の型内に入れられた後、ゲル化のために、９０℃の炉内に２４時間放置された。
【００７５】
次いで、得られたゲルは、次の乾燥処理を受けた。
−  モノリシック有機ゲルＧ０’、Ｇ２、Ｇ４およびＧ５を得る場合には、温度８５℃、含水率９０％の湿度室内で１７時間の乾燥、また
−  モノリシック有機ゲルＧ０、Ｇ１およびＧ３を得る場合には、溶媒交換（トリフルオロ酢酸槽中に３日間、その後、無水エタノール槽中に４日間）の後に、超臨界二酸化炭素を用いた乾燥。
【００７６】
最後に、多孔質炭素モノリスＣ０、Ｃ０’、およびＣ１〜Ｃ５を得るために、モノリシック有機ゲルＧ０、Ｇ０’、およびＧ１〜Ｇ５が、温度８００℃、窒素雰囲気中で熱分解させられた。
【００７７】
下の表１に記されている符号の定義は、次のとおりである。
−  Ｒ／Ｆは、ホルムアルデヒドに対するレゾルシノールのモル比であり、
−  Ｒ／Ｗは、水に対するレゾルシノールのモル比であり、
−  Ｐは、陽イオン高分子電解質の質量分率であり、
−  Ｐ／（Ｒ＋Ｆ）は、レゾルシノール−ホルムアルデヒド前駆体に対する陽イオン高分子電解質の重量比であり、
−  Ｐ／（Ｒ＋Ｆ＋Ｗ）は、レゾルシノール−ホルムアルデヒド前駆体および水に対する陽イオン高分子電解質の重量比であり、
−  ＣＯ２ｓｃは、本発明において採用されている炉乾燥と対照的に、超臨界二酸化炭素を用いる乾燥を意味している。
【００７８】
モノリシック有機ゲルＧ０、Ｇ２およびＧ４の熱伝導率（表２を参照）、および多孔質炭素モノリスＣ０、Ｃ２およびＣ４の熱伝導率（表３を参照）が、熱伝導率計ＮｅｏＴｉｍを用いて、熱線法によって２２℃において測定され、モノリシック有機ゲルＧ４、および対応する多孔質炭素モノリスＣ４の三軸圧縮および三軸引張に関する機械的特性が、「対照」用のシリカエアロゲルＧ０’’の機械的特性とともに、ＭＴＳ引張／圧縮試験機を用いて、ＡＳＴＭ  Ｃ１６５−０７規格に従って測定された（表４を参照）。
【００７９】
多孔質炭素モノリスＣ０、Ｃ０’、およびＣ１〜Ｃ５の各々に対して、比表面積、細孔容積および平均細孔径が、マイクロメリティックス製のＴｒｉｓｔｅｒ３０２０を用いて測定された（表２）。
【表１】
0006329632.tif 000002
【表２】
0006329632.tif 000003
【表３】
0006329632.tif 000004
【００８０】
「対照」用の多孔質炭素モノリスＣ０、Ｃ０’を、本発明による多孔質炭素モノリスＣ１〜Ｃ５と比較すると、陽イオン高分子電解質Ｐを加えることによって、炉乾燥を用いても、ナノメートル構造を維持して、低密度を実現でき（表３から、多孔質炭素モノリスＣ２、Ｃ４およびＣ５の比表面積、細孔容積および平均細孔径の値は、「対照」用の多孔質炭素モノリスＣ０の値と同程度であることがわかる）、一方、陽イオン高分子電解質Ｐを加えない場合には、超臨界二酸化炭素による乾燥を用いることなしに、「対照」用の多孔質炭素モノリスＣ０のナノメートル構造を得ることはできないことは明白である。
【００８１】
上述の条件において、本発明によるモノリシック有機ゲルＧ１〜Ｇ５、およびナノメートル構造の多孔質炭素モノリスＣ１〜Ｃ５の密度は、全て０.４以下である。
【００８２】
これらの結果は、さらに、ｐＨを１に調節することによって、極めて低い密度（０.０６以下の）のモノリシックな物質を得ることができることを示している（本発明によるモノリシック有機ゲルＧ３およびＧ４、および多孔質炭素モノリスＣ３およびＣ４を参照）。
【００８３】
最後に、本発明によるモノリシック有機ゲルＧ５および対応する多孔質炭素モノリスＣ５の結果は、酸性度の低い媒質中、さらにはわずかに塩基性の媒質中でも（ｐＨ＞６）、合成を行うことができることを示している。
【表４】
0006329632.tif 000005
＊  M.A. Aegerter、外「Aerogel Handbook（エアロゲルハンドブック）」Advances in Sol-Gel Derived Materials and Technologies、第２２章による
【００８４】
表４は、本発明によるモノリシック有機ゲルおよび多孔質炭素モノリスが、公知のシリカエアロゲルの機械的特性に比して、著しく改善された機械的特性を有することを示している。
Ｂ）  真空断熱ボード１の形成ステップ
【００８５】
真空断熱ボード１のこの形成ステップは、具体的には、外被材３内に有機エアロゲルを配置することによって行われる。多層膜から成るフィルムを２つに折り畳むことによって、外被材３を形成することが可能である。２つの側部が、例えばヒートシール法によってくっつけ合わされる。開けられたままの１つの側部から、有機エアロゲルを入れることができる。
【００８６】
次に、外被材３内の圧力が、例えば真空ポンプを用いて下げられ、次いで、外被材３の開けられている側部が、例えばヒートシール法によって閉じられる。ヒートシール法による密閉は、ほぼ１８０℃の温度までの耐熱性を有している。外被材３の、閉じられる側部が、金属製のフィルムから成る場合には、当業者に公知の別の手段によって、例えばろう付けなどによって、または接着、赤外線溶着、超音波溶接などによって、外被材３を密閉することもできる。
【００８７】
したがって、本発明による真空断熱ボード１は、特定の有機エアロゲルから成るコア材５が組み込まれているために、断熱特性の長期にわたる極めて良好な耐久性を備えることができ、また、この特定の有機エアロゲルは、超臨界流体を用いる乾燥処理を要しないから、生産コストが適切なものになることは明白である。
【符号の説明】
【００８８】
１  真空断熱ボード
３  外被材
５  コア材
【図１】
0006329632.tif 000006
【図２】
0006329632.tif 000007
【図３】
0006329632.tif 000008
【図４】
0006329632.tif 000009